(57)【要約】ポリエチレンおよびアイソタクチックポリプロピレンの少なくとも１種から選択されるポリオレフィンを含む第一の要素並びにポリエチレンおよびアイソタクチックポリプロピレンの少なくとも１種から選択されるポリオレフィンを含む第二の要素を準備し、第一および第二の要素の少なくとも１種は５〜９９重量％のシンジオタクチックポリプロピレンをさらに含んでおり、そして第一および第二の要素を一緒にヒートシールすることを含んでなる、ポリオレフィン要素を一緒にシールする方法。【特許請求の範囲】
【請求項１】
ポリエチレンおよびアイソタクチックポリプロピレンの少なくとも１種から選択されるポリオレフィンを含む第一の要素並びにポリエチレンおよびアイソタクチックポリプロピレンの少なくとも１種から選択されるポリオレフィンを含む第二の要素を準備し、第一および第二の要素の少なくとも１種は５〜９９重量％のシンジオタクチックポリプロピレンをさらに含んでおり、そして第一および第二の要素を一緒にヒートシールすることを含んでなる、ポリオレフィン要素を一緒にシールする方法。
【請求項２】
第一および第二の要素が、それぞれ、ポリエチレンおよびアイソタクチックポリプロピレンを含む、請求項１に記載の方法。
【請求項３】
第一の要素が２５〜７５重量％のポリエチレンと７５〜２５重量％のシンジオタクチックポリプロピレンの配合物からなりそして第二の要素がアイソタクチックポリプロピレンからなる、請求項１または請求項２に記載の方法。
【請求項４】
第一の要素がポリエチレンからなりそして第二の要素が２５〜７５重量％のアイソタクチックポリプロピレンと７５〜２５重量％のシンジオタクチックポリプロピレンの配合物からなる、請求項１または請求項２に記載の方法。
【請求項５】
第一の要素が２５〜７５重量％のポリエチレンと７５〜２５重量％のシンジオタクチックポリプロピレンの配合物からなりそして第二の要素が２５〜７５重量％のアイソタクチックポリプロピレンと７５〜２５重量％のシンジオタクチックポリプロピレンの配合物からなる、請求項１または請求項２に記載の方法。
【請求項６】
第一および第二の要素が一緒にシールされる時に包装品を形成する、請求項１〜５のいずれかに記載の方法。
【請求項７】
第一および第二の要素が、いずれかの順序で、容器本体および容器本体用の封緘材を含んでなる、請求項１〜７のいずれかに記載の方法。
【請求項８】
第一および第二の要素が可撓性の袋を含んでなる、請求項１〜６のいずれかに記載の方法。
【請求項９】
可撓性の袋が異なるシール強度の少なくとも２個のヒートシールを有し、この少なくとも２個のヒートシールは袋の周りの第一の周辺ヒートシールおよび袋内の二区画を分離する第二の内部ヒートシールを含んでなり、第二のヒートシールは第一のヒートシールより弱く且つ二区画を一緒に連結するために破壊可能である、請求項８に記載の方法。
【請求項１０】
第一のヒートシールが第二のヒートシールのものより高いシーリング温度において形成される、請求項９に記載の方法。
【請求項１１】
第一および第二の要素が、一緒にヒートシールされて多層フィルムを形成するフィルムである、請求項１〜５のいずれかに記載の方法。
【請求項１２】
フィルムが共押し出しにより一緒にヒートシールされる、請求項１１に記載の方法。
【請求項１３】
容器本体および容器本体用のそれにヒートシールされた封緘材を含んでなるパッケージであって、容器本体がポリエチレンおよびアイソタクチックポリプロピレンの少なくとも１種から選択される第一のポリオレフィンから形成されそして封緘材がポリエチレンおよびアイソタクチックポリプロピレンの少なくとも１種から選択される第二のポリオレフィンから形成され、第一および第二のポリオレフィンの少なくとも１種は５〜９９重量％のシンジオタクチックポリプロピレンをさらに含んでいるパッケージ。
【請求項１４】
袋の周りの第一の周辺ヒートシールおよび袋内の二区画を分離する第二の内部ヒートシールにより一緒にヒートシールされた２枚のポリオレフィンフィルムを含んでなる可撓性の袋であって、第二のヒートシールは二区画を一緒に連結するために破壊可能であるように、第一のヒートシールより弱く、２種のポリオレフィンフィルムは２５〜５０重量％のシンジオタクチックポリプロピレンと配合されたアイソタクチックポリプロピレンからなる可撓性の袋。
【請求項１５】
２枚のポリオレフィンフィルムが３０〜４５重量％のシンジオタクチックポリプロピレンと配合されたアイソタクチックポリプロピレンからなる、請求項１４に記載の可撓性の袋。
【請求項１６】
アイソタクチックポリプロピレンの配合物の少なくとも１枚の第二のフィルムにヒートシールされたポリエチレンの少なくとも１枚の第一のフィルムを含んでなる多層フィルムであって、第一および第二のフィルムの少なくとも１枚がシンジオタクチックポリプロピレンをさらに含んでいる多層フィルム。
【請求項１７】
フィルムが共押し出しによりヒートシールされる、請求項１６に記載の多層フィルム。
【請求項１８】
第二のフィルムが８０〜６０重量％のアイソタクチックポリプロピレンと２０〜４０重量％のシンジオタクチックポリプロピレンの配合物である、請求項１６または請求項１７に記載の多層フィルム。
【請求項１９】
第一のフィルムの２種が第二のフィルムの向かい合った表面にヒートシールされてそれにより向かい合ったコーテイング層を形成する、請求項１６〜１８のいずれかに記載の多層フィルム。
【請求項２０】
一緒にヒートシールされた２種のポリオレフィン要素間のヒートシール促進剤としてのシンジオタクチックポリプロピレンの使用。
【発明の詳細な説明】
【０００１】
本発明は、ヒートシーリングによりポリオレフィン要素（ｅｌｅｍｅｎｔ）を一緒にシールする方法に関する。本発明はさらに、容器本体および容器本体用の封緘材（ｃｌｏｓｕｒｅ）を含んでなりそしてそれにヒートシールされたパッケージにも関する。本発明はさらに、一緒にヒートシールされた２種のフィルムを含んでなる可撓性の袋にも関する。本発明はさらに、多層ポリオレフィンフィルムにも関する。
【０００２】
重合体を、特に包装品の製造のために、一緒にヒートシールすることは知られている。シールの強度は特定の包装用途によって変動する。シールは強く且つ永久的なものから弱く且つ一時的なものまでの範囲でありうる。一部の包装品に関しては、２枚のフィルム間でまたは封緘材と容器本体との間で剥離可能なシールを製造することが望ましい。この明細書では、剥離可能なシールはシールの１種もしくは２種の部分に対して引っ張りまたは剪断応力をかけることによりその部分を破壊せずにシールが壊れるかまたは破れることを意味する。そのような剥離可能なシールの製造では、要求される強度をシールに与えてシールが使用中は包装品をシールするのに充分に強いが使用者により要求される場合および時にはシールが剥離により容易に破壊されるよう、充分に弱いことが望ましい。
【０００３】
ある種の重合体から製造されるフィルムは時には所望するシールを確実に得るのが難しい。さらに、重合体がシールされうる時には、シールの強度はシーリング温度に依存しており、それは通常は非常に狭い温度範囲にあり、典型的には２〜５℃である。シーリング温度が低すぎると非常に劣悪な強度のシールが得られるが、シーリング温度が高すぎると脆いシールが得られる。そのような非常に狭い温度範囲の準備は、可能な強度範囲にわたるシール強度に適合させるのを困難にするだけでなく時には要求されるシールの実行を確実に得ることも困難にすることを意味する。
【０００４】
ヒートシールの製造においては、一緒にシールすることが一般的に困難な２種の異なるポリオレフィン類、すなわちポリプロピレンおよびポリエチレン、からシールを製造するための多くの技術が知られている。ポリプロピレンおよびポリエチレンは物理化学的に半相容性または非相容性であり、そのことがそれらを一緒にシールすることを難しくしている。この物理化学的非相容性が、例えば加圧下でフィルムをヒートシールするかまたは押し出し機中で重合体を配合する場合に、溶融状態で圧力をかけられた時のポリエチレンおよびポリプロピレン重合体連鎖の相互のからみ合いが実質的にないという結果になる。例えば、半相容性または非相容性重合体を配合すると、例えばポリプロピレン中へポリエチレンを配合すると、二相系を与えることが知られている。この配合物はポリエチレン製の材料に対してシールすることができる。一般的には、ポリエチレンとポリプロピレンとの相容性およびその結果としてのシールの強度は、ポリエチレン中の共単量体の量が増加するにつれて、増加する。さらに、一般的には線状低密度ポリエチレン類（ＬＬＤＰＥ）は低密度ポリエチレン類（ＬＤＰＥ）よりポリプロピレンとの相容性が大きい。アルファ−オレフィンプロピレン共重合体とポリエチレンとの相容性は、プロピレン共重合体中の共単量体の量が増加するにつれて、改良されうることも知られている。さらに、単独重合体であるポリプロピレン中へのランダムアルファ−オレフィンプロピレン共重合体の配合がポリプロピレンとポリエチレンとのシーリング相容性を改良する。さらに、アイオノマーをポリプロピレン中に配合してポリエチレンとのシーリング相容性を改良することもでき、例えばアイオノマーはデュポン・デ・ネモアス（Ｄｕ Ｐｏｎｔ ｄｅ Ｎｅｍｏｕｒｓ）会社により製造され且つ販売されているサーリン（Ｓｕｒｌｙｎ）（登録商標）として知られる材料を含んでなることができる。
【０００５】
これらの既知の技術にもかかわらず、ヒートシールの強度を広範囲にわたり適合可能（ｔａｉｌｏｒｅｄ）にするヒートシーリング技術に関する要望が当業界には依然として存在する。要求される強度の確実なシールを得るための大量生産を容易に実行できるような広範囲のヒートシール温度を使用可能にするヒートシーリング技術に関する要望も又、当業界に存在する。ポリオレフィン類、特にポリエチレンおよびポリプロピレン、のヒートシール相容性を高めるための要望が更に当業界に存在する。さらに、剥離可能なシールから強いシールまで変動するシール強度を与えるようにシールにおける強度を容易に適合させるようなヒートシーリング方法に対する要望が当業界に存在する。ポリエチレンとポリプロピレンの混和された配合物中でのそのような重合体の物理化学的相容性を改良するための手段に対する更なる要望もある。
【０００６】
ポリプロピレンとポリエチレンの層からなる多層ポリオレフィンフィルムを提供して、それにより異なる層のための異なる材料が多層フィルムに対して異なる特性を与えることも知られている。例えば、ポリプロピレン層を低密度ポリエチレン類の１つもしくはそれ以上の隣接層と共に含んでなる多層フィルムが知られている。これらの層は層間に置かれた接着性重合体により一緒に結合される。しかしながら、そのようなフィルムは追加の接着剤層を必要とするため商業的には成功していない。線状の低密度ポリエチレン（ＬＬＤＰＥ）およびさらに最近ではメタロセン触媒を用いて重合された非常に低密度のポリエチレンフィルム（ＶＬＤＰＥ）がポリプロピレン芯層に対するヒートシーリング層として適用されてきている。ポリプロピレン層は多層フィルムに対して、場合により良好な熱収縮性と共に、良好な剛性を与え、そして外側の非常に低密度のポリエチレン層またはＬＬＤＰＥは多層フィルムをヒートシール可能にする。しかしながら、これらのフィルムはヒートシールの破損を生ずる低い熱安定性を有する。ＶＬＤＰＥ層は又、触るとべたべたしており、それはある種の用途にとっては望ましくない。
【０００７】
従って、そのような接着性重合体を必要としないポリプロピレンおよびポリエチレンの層を含んでなる多層ポリオレフィンフィルムに対する更なる要望が当業界に存在する。
【０００８】
ＪＰ−Ａ−０７−２７６５８５のダーウェント・アブストラクト（Ｄｅｒｗｅｎｔ Ａｂｓｔｒａｃｔ）は、一方の面がシンジオタクチックポリプロピレン層またはシンジオタクチックポリプロピレンとアイソタクチックポリプロピレン層のいずれかによりそして他方の面がヒートシーリング層により積層されているポリプロピレンベースの層からなる二軸配向ポリプロピレンフィルムを開示している。
【０００９】
ＪＰ−Ａ−０７−２２３３０３のダーウェント・アブストラクトは、アイソタクチックポリプロピレンからなるベース層の少なくとも一面に対する積層材料層からなるポリプロピレン積層フィルムに関する。積層材料層は主成分としてシンジオタクチックポリプロピレン単独重合体またはシンジオタクチックポリプロピレン共重合体を含有する。
【００１０】
ＪＰ−Ａ−０９−２３９９２７のダーウェント・アブストラクトは、少なくとも３つの層を含んでなる積層された延伸収縮フィルムを開示している。芯層は３０−８０重量％の結晶性ポリプロピレンと２０−７０重量％のシンジオタクチックポリプロピレンの混合物を含有するが、最も内側および最も外側の層は１０−６０重量％のエチレン／アルファオレフィン共重合体と４０−９０重量％のポリエチレンとの混合物を含有し、各々はそれぞれの密度範囲を有しそしてポリエチレンの密度は共重合体のものより高い。
【００１１】
ＥＰ−Ａ−０４８４８１７は、アイソタクチックポリプロピレンベース層と、炭素数２〜８のアルファ−オレフィンおよびシンジオタクチックポリプロピレンとの共重合体を含んでなる少なくとも１つの頂部層とを含んでなるポリオレフィンヒートシール可能包装用フィルムを開示している。共重合体は共重合体の合計重量に関して７０重量％より多いプロピレン含有量を有することができる。そのプロピレン含有量は１５％より低いアイソタクチック性を有することができる。シンジオタクチック配列の平均配列長さは約２０より大きくてもよい。
【００１２】
ＪＰ−Ａ−１１−２５５２５２のダーウェント・アブストラクトは、気密性容器用の蓋に関する。この蓋は、エチレン−ブタジエンゴムと８５−９５重量％のシンジオタクチックポリエチレンを含有する合成樹脂からなる軟らかい周囲部分を有する。蓋の主要部は５−１５重量％のポリプロピレンとシンジオタクチックポリプロピレンを含有する合成樹脂からなっている。軟らかい周囲部分は軟らかい周囲部分中の嵌め込み溝により主要部と一体化されている。
【００１３】
ＵＳ−Ａ−５，９８５，４２６は、冷シール付着剤からの改良された剥離性を与える表面を有する包装用フィルムを開示している。多層ポリオレフィンフィルムは、少なくとも９９．１重量％の線状低密度ポリエチレン、エチレン−ブテンプラストマー、シンジオタクチックポリプロピレン単独重合体、および高密度ポリエチレンよりなる群から選択される１種の重合体を含んでなる外皮層を含む。
【００１４】
ＪＰ−Ａ−０７−２１４７３６のダーウェント・アブストラクトは、アイソタクチックポリプロピレン吹込成形ベース材料の外側に積層されているシンジオタクチックポリプロピレン樹脂組成物に関する。この組成物は２０−８０重量％の０．６もしくはそれ以上のシンジオタクチックペンタド（ｐｅｎｔａｄ）割合を有する結晶性ポリプロピレンと８０−２０重量％のプロピレンとアルファ−オメガジエンの共重合体を含んでなる。
【００１５】
ＷＯ−Ａ−００／２９２１１は、シンジオタクチックポリプロピレンがエチレンおよび少なくとも１種のＣ３−Ｃ２０アルファオレフィンのインターポリマーの少なくとも２つの層と一緒になった少なくとも１つの非外側層の中で使用される多層ポリオレフィンラミネートフィルムを開示している。シンジオタクチックポリプロピレンは０．８９〜０．９０ｇｍ／ｃｃの密度、０．５〜２．０ｄｇ／分のメルトインデックスおよびＮＭＲにより測定した少なくとも約６０％のｒｒｒｒペンタドを有する。このフィルムは垂直形態充填シール包装品中での使用のための流動性材料を含有するための袋を製造する際の使用を開示している。
【００１６】
例えば静脈補給、透析溶液などのような医学用流体を含有する袋と一緒に周辺でヒートシールされる２種のプラスチックスフィルムからなる可撓性の医学用の袋を製造することも知られている。この袋は複数区画パッケージであり、そして隣接する区画は区画中の２種の流体を一緒に混合することが望まれる時にパッケージを絞ると破れうる内部シールにより分離されている。既知の医学用の袋は、フィルムの可撓性を得るために他の材料、例えばスチレン−ブタジエン−スチレン（ゴム）、と配合されたポリオレフィンフィルムを含んでなる。この既知の袋は、袋を製造するために複数の材料が必要であり、それが価格を高め且つ袋の再使用性も減ずるという欠点を有する。さらに、シールは偶然破れうる。
【００１７】
ＪＰ−Ａ−２０００−００５２７６のダーウェント・アブストラクトは、容器のヒートシール性接着性部分の上に位置した剥離可能なシールにより分離されている多くの室を有する樹脂製の医学用容器に関する。容器の壁はベース層からなり、そして最も内側の内部層は５０：５０〜９０：１０の重量比の（Ａ）シンジオタクチックポリプロピレンまたはプロピレン−エチレンランダム共重合体および（Ｂ）アイソタクチックポリプロピレンよりなる樹脂混合物を含んでなる。これらの容器は高温で加熱される時にさえ透明性および可撓性を維持すると言われている。
【００１８】
改良された医学用の袋および製造方法に関するさらなる要望が当業界に存在する。
【００１９】
本発明は当業界におけるこれらの要望を満たすことを目標にする。
【００２０】
従って、本発明はポリエチレンおよびアイソタクチックポリプロピレンの少なくとも１種から選択されるポリオレフィンを含む第一の要素並びにポリエチレンおよびアイソタクチックポリプロピレンの少なくとも１種から選択されるポリオレフィンを含む第二の要素を準備し、第一および第二の要素の少なくとも１種は５〜９９重量％のシンジオタクチックポリプロピレン（ｓＰＰ）をさらに含んでおり、そして第一および第二の要素を一緒にヒートシールすることを含んでなる、ポリオレフィン要素を一緒にシールする方法を提供する。
【００２１】
好ましくは、第一および第二の要素は、それぞれ、ポリエチレンおよびアイソタクチックポリプロピレンを含む。
【００２２】
一つの好ましい面では、第一の要素は２５〜７５重量％のポリエチレンと７５〜２５重量％のシンジオタクチックポリプロピレンの配合物からなりそして第二の要素はアイソタクチックポリプロピレンからなる。
【００２３】
別の好ましい面では、第一の要素はポリエチレンからなりそして第二の要素は２５〜７５重量％のアイソタクチックポリプロピレンと７５〜２５重量％のシンジオタクチックポリプロピレンの配合物からなる。
【００２４】
さらに別の好ましい面では、第一の要素は２５〜７５重量％のポリエチレンと７５〜２５重量％のシンジオタクチックポリプロピレンの配合物からなりそして第二の要素は２５〜７５重量％のアイソタクチックポリプロピレンと７５〜２５重量％のシンジオタクチックポリプロピレンの配合物からなる。
【００２５】
第一および第二の要素は一緒にシールされる時に包装品を形成し得る。
【００２６】
好ましくは、第一および第二の要素は、いずれかの順序で、容器本体および容器本体用の封緘材を含んでなる。
【００２７】
或いは、第一および第二の要素は可撓性の袋を含んでなることもできる。好ましくは、可撓性の袋は異なるシール強度の少なくとも２個のヒートシールを有し、この少なくとも２個のヒートシールは袋の周りの第一の周辺ヒートシールおよび袋内の二区画を分離する第二の内部ヒートシールを含んでなり、第二のヒートシールは第一のヒートシールより弱く且つ二区画を一緒に連結するために破壊可能である。
【００２８】
さらにより好ましくは、第一のシールは第二のヒートシールのものより高いシール温度において形成される。
【００２９】
さらに別の面では、第一および第二の要素は、一緒にヒートシールされて多層フィルムを形成するフィルムである。ヒートシーリングはフィルムの共押し出しにより行うことができる。
【００３０】
本発明はさらに、容器本体および容器本体用のそれにヒートシールされた封緘材を含んでなるパッケージであり、容器本体がポリエチレンおよびアイソタクチックポリプロピレンの少なくとも１種から選択される第一のポリオレフィンから形成されそして封緘材がポリエチレンおよびアイソタクチックポリプロピレンの少なくとも１種から選択される第二のポリオレフィンから形成され、第一および第二のポリオレフィンの少なくとも１種は５〜９９重量％のシンジオタクチックポリプロピレンをさらに含むパッケージも提供する。
【００３１】
本発明はさらに、袋の周りの第一の周辺ヒートシールおよび袋内の二区画を分離する第二の内部ヒートシールにより一緒にヒートシールされた２枚のポリオレフィンフィルムを含んでなる可撓性の袋であって、第二のヒートシールが二区画を一緒に連結するために破壊可能であるように、第一のヒートシールより弱く、２種のポリオレフィンフィルムが２５〜５０重量％のシンジオタクチックポリプロピレンと配合されたアイソタクチックポリプロピレンからなる可撓性の袋も提供する。
【００３２】
好ましくは、２枚のポリオレフィンフィルムは３０〜４５重量％のシンジオタクチックポリプロピレンと配合されたアイソタクチックポリプロピレンからなる。
【００３３】
本発明はさらに、アイソタクチックポリプロピレンの配合物の少なくとも１枚の第二のフィルムにヒートシールされたポリエチレンの少なくとも１枚の第一のフィルムを含んでなる多層フィルムであって、第一および第二のフィルムの少なくとも１枚がシンジオタクチックポリプロピレンをさらに含む多層フィルムも提供する。ヒートシーリングはフィルムの共押し出しにより行うことができる。
【００３４】
好ましくは、第二のフィルムは８０〜６０重量％のアイソタクチックポリプロピレンと２０〜４０重量％のシンジオタクチックポリプロピレンの配合物である。
【００３５】
より好ましくは、第一のフィルムの２枚が第二のフィルムの向かい合った表面にヒートシールされ、それにより向かい合ったコーテイング層を形成させる。
【００３６】
本発明はまた、２種のポリオレフィン要素間のヒートシール促進剤としてのシンジオタクチックポリプロピレンの使用も提供する。
【００３７】
ｓＰＰが２種のポリオレフィン要素間のヒートシール促進剤として作用すると信じられる理由を以下に説明する。理論により拘束されるものではないが、シンジオタクチックポリプロピレンは典型的にはポリエチレンおよびポリプロピレンと物理化学的に半相容性であると信じられている。このことは、例えばフィルムを加圧下でヒートシーリングするかまたは重合体を押し出し機中で配合する時の場合のように溶融状態で圧力を受ける時にはｓＰＰの重合体連鎖がポリエチレンまたはポリプロピレン重合体連鎖と絡み合う傾向を有することを意味する。さらに、ｓＰＰがポリエチレンまたはポリプロピレン中に配合される時には、ｓＰＰ重合体連鎖はポリエチレンまたはポリプロピレン連鎖の代わりに他のｓＰＰ連鎖とより容易に絡み合う。従って、ｓＰＰは二相間の良好な付着性を有する二相配合を形成する傾向を有する。従って、ｓＰＰをポリエチレンまたはポリプロピレンのいずれかと配合する時には、ｓＰＰはそれぞれポリプロピレンまたはポリエチレン上の配合物のヒートシーリングを、これらの重合体の両者とｓＰＰ重合体連鎖の絡み合いを生成させることにより、促進するであろう。明らかに、ｓＰＰと、ポリエチレンおよびポリプロピレンそれぞれとの２種の異なる配合物中でのｓＰＰの存在はヒートシーリングをさらに促進させるであろう。
【００３８】
本発明によると、ポリエチレン（ＰＥ）は下記の密度範囲を有する非常に低密度のポリエチレン（ＶＬＤＰＥ）、線状の低密度ポリエチレン（ＬＬＤＰＥ）、低密度ポリエチレン（ＬＤＰＥ）、中密度ポリエチレン（ＭＤＰＥ）または高密度ポリエチレン（ＨＤＰＥ）を含んでなることができる：ＶＬＤＰＥに関しては０．８８ｇ／ｃｍ３より低い、ＬＬＤＰＥに関しては０．８８〜０．９５０ｇ／ｃｍ３、ＬＤＰＥに関しては０．９０〜０．９２５ｇ／ｃｍ３、ＭＤＰＥに関しては０．９２０〜０．９４０ｇ／ｃｍ３、およびＨＤＰＥに関しては０．９３５〜０．９７０ｇ／ｃｍ３。ポリエチレンは２種もしくはそれ以上のこれらのポリエチレンの配合物を含んでなることができる。ＨＤＰＥは単独重合体または共単量体としてのアルファ−オレフィンとの共重合体であることができ、アルファ−オレフィンの炭素数は３〜１０である。ＬＬＤＰＥ、ＬＤＰＥおよびＭＤＰＥでは、共単量体は炭素数３〜１０のアルファ−オレフィンであり、そして例えば４−メチルペンテンを含んでなることができる。ポリエチレンは既知のいかなる接触方法を用いても、例えば酸化クロムをベースとした触媒、チーグラー−ナッタ触媒またはメタロセン触媒を用いても、製造することができる。
【００３９】
アイソタクチックポリプロピレンは１頂（ｍｏｎｏｍｏｄａｌ）または多頂（ｍｕｌｔｉ−ｍｏｄａｌ）であってよく、そして単独重合体、または共単量体が炭素数２もしくは４〜１０のアルファ−オレフィンであるランダム共重合体もしくは共単量体が炭素数２もしくは４〜１０のアルファ−オレフィンである三元共重合体であってよい。或いは、アイソタクチックポリプロピレンは１種もしくは数種の単独重合体および／または共重合体および／または三元共重合体ポリプロピレン類の配合物であってよい。ポリプロピレン重合体はチーグラー−ナッタ触媒またはメタロセン触媒のいずれからも製造することができる。
【００４０】
シンジオタクチックまたは三元共重合体ポリプロピレン（ｓＰＰ）は単独重合体または共単量体が炭素数２もしくは４〜１０のアルファ−オレフィンであるランダム共重合体もしくは三元共重合体であってよい。ｓＰＰは１頂または多頂でありうる。ｓＰＰは異なるシンジオタクチックポリプロピレン類の配合物を含んでなることもできる。
【００４１】
本発明によると、２個のポリオレフィン要素が一緒にシールされる時には、２個の要素間のヒートシール相容性を高めるために、ｓＰＰを要素の一方もしくは双方に各要素中で５〜９９重量％のｓＰＰ範囲で、より好ましくは２５〜７５重量％のシンジオタクチックポリプロピレンを、さらにより好ましくは３０〜６０重量％のｓＰＰを包含させる。
【００４２】
一方の部品がｓＰＰ／ＰＥ、ｓＰＰ／ＰＰまたはｓＰＰ／ＰＥ／ＰＰからなり、そして他方の部品がｓＰＰ／ＰＥ、ｓＰＰ／ＰＰ、ｓＰＰ／ＰＥ／ＰＰ、ＰＰ／ＰＥ、ＰＰまたはＰＥからなるような一緒にヒートシールしようとする２つの部品間のシールの強度は広範囲の強度にわたり、特にｓＰＰの量を変えることにより、配合物の組成を調節することにより適合させることができる。本発明の配合物では、広範囲の強度にわたり特にｓＰＰの量を変えることにより配合物の組成を調節することによりシールの強度を適合させることが可能である。さらに、各々の特定の配合物に関して、ヒートシールするために使用できる温度の範囲はそれと共に配合されたｓＰＰを有していない共重合体を用いる場合より広い。ポリプロピレンを含有する配合物のヒートシール温度は、ｓＰＰが配合物中に包含される時には、低下する。
【００４３】
これが、例えばより短いシーリング時間の如き製造上の利点を与えて、単位時間当たりのより多数のシールによる生産性の増加またはエネルギー消費の減少をもたらす。
【００４４】
ｓＰＰはヒートシール促進剤およびポリエチレンとポリプロピレンとの間の相容剤として作用する。それ故、ｓＰＰの配合により、さもなければ一緒にシールすることが非常に困難であろう重合体を一緒にシールすることが可能になる。
【００４５】
ある種の用途にとっては、ポリオレフィン層の光学的性質は重要である。約３０重量％より低いｓＰＰ濃度に関してはｓＰＰを含有する層の光学的性質はｓＰＰを含まない同一材料と比べて変わらない。
【００４６】
本発明に従い使用される配合物はフィルムのみでなくいかなる他のタイプの部品、例えばコップ、バケツ、容器などを製造するために使用することができる。これらの部品は、例えば、フィルム、シート、繊維などを製造するために使用される押し出し方法、押し出し熱成形方法、射出成形などにより製造することができる。本発明の配合物は特に、確実に一緒にヒートシールされるが本発明に従う配合物中でｓＰＰを使用しないなら通常は互いに剥離するであろう重合体からなる隣接層との多層フィルムの製造を可能にする。本発明に従い一緒にシールされるポリオレフィン要素は多種の用途で使用できるが、最も特別には包装用材料としての用途を有する。包装用材料はフィルム、容器、箱などでありうる。
【００４７】
例えば、ポリオレフィン要素は例えばポリプロピレンのシーリングフィルムおよび例えばポリエチレンの容器を含むことができ、それらの一方または両方は内部に配合されたｓＰＰを含む。或いは、ポリオレフィン要素はポリプロピレン容器およびポリエチレンシーリングフィルムを含んでなることもでき、それらの一方または両方は内部に配合されたｓＰＰを包含し得る。
【００４８】
本発明の特別な面では、包装用途は一緒にヒートシールされる２種のポリオレフィンフィルムから形成された医学用の袋の製造を含んでなる。袋を二区画に分離する強い周囲シールおよび弱い内部シールが形成される。使用時に、袋に２種の流体、例えば患者に対する投与が必要になるまで分離して保たれることが要求されそして所望時に混合される静脈溶液、を充填する。混合は、袋を絞って内部シールを破き、それにより２つの袋内の２種の内容物を一緒に混合できるようにすることにより、行うことができる。２枚のフィルムは好ましくは２５〜５０重量％の、より好ましくは３０〜４５重量％の、ｓＰＰと配合されたランダムエチレンプロピレン共重合体を含んでなる。周囲シールを内部シール用に使用されるものより高い温度でヒートシールすることにより、内部シールを周囲シールより弱く製造することができ、そしてそれにより周囲シールの破壊の何らの危険性なしに袋を絞って破壊することを可能にする。これにより、完全にポリオレフィン類からなる流体用の医学用の袋が提供される。
【００４９】
本発明の好ましい面によると、配合物をシールしうる温度範囲はｓＰＰ濃度が当該オレフィン要素中で２５〜７５重量％の範囲である時には最も広い。典型的なシール温度は配合物中の濃度およびシーリング技術の特性に依存する。本発明は熱だけでなく圧力も用いるヒートシーリングに限定されない。例えば、共押し出し（例えばフィルムの）、レーザーまたは高周波数（誘導）ヒートシーリングを本発明に従うヒートシーリング方法として使用することもできる。
【００５０】
本発明を包装品を製造するために使用する時には、例えばヨーグルトの如き食品用の種々のタイプの包装品、例えばシールされたキャップ、封緘材、例えば医学用の袋または食品の袋の如き複数区画を有する袋などを製造することができる。本発明は保護用の包装品およびテープ、並びに食品包装品を製造するためにも使用することができる。
【００５１】
本発明の態様を添付図面を参照しながら以下で実施例により記載する。
【００５２】
図１に言及すると、グラフは２種のポリオレフィン要素に関するシール強度とシーリング温度との間の関係を示し、ここで本発明に従うと、ポリオレフィン要素の少なくとも１つはそれぞれのポリオレフィン要素のポリエチレンまたはアイソタクチックポリプロピレンとの配合物中にシンジオタクチックポリプロピレンを包含する。シール強度とシーリング温度との間の関係は線Ａとしてマークがつけられている。Ｂのマークがつけられている線はいずれもシンジオタクチックポリプロピレンを包含してないため要素が本発明に従わない方法により一緒にシールされた対応するポリオレフィン要素に関するシール強度とシーリング温度との間の対応する関係を表す。
【００５３】
線ＡおよびＢの比較により、ｓＰＰを本発明に従いポリオレフィン要素の一方または両方に配合することにより、シール強度とシーリング温度との間の関係を表す曲線ははるかに低い傾斜を有することがわかる。このことは、特定のシール強度を得るためのシーリング温度範囲が広がるだけでなくシール強度を所望する値に容易に適合させることができることを意味する。
【００５４】
プロットＢにより表示される既知のヒートシーリング方法に従うと、図１に範囲ｒとしてマークされる要求される強度のシールを得るためのシーリング温度範囲は典型的には数℃、例えば２〜５℃、の範疇である。対照的に、ポリオレフィン要素の一方または両方にｓＰＰを配合することにより、シーリング温度範囲は有意に、例えば図１に示された値Ｒまで、拡大される。このことは、特に商業的な製造において、確実なシールが得られるという期待を大きく高める。異なる温度でシールすることにより、単にシーリング温度を変化させることにより、ｓＰＰの使用で異なる強度のシールが容易に得られることがわかる。このことが、同一製品中に、例えば上記に言及した医学用の袋の中に、異なる強度のシールを容易に組み入れることを可能にする。シール強度は比較的広いシーリング温度範囲にわたり変化するので、シーリング温度を容易に変えて所望するシール強度を調節された方式で得ることが可能になる。図１のプロットＡは単一組成物のみを表示する。配合物の組成を調節して線の傾斜を変えることが可能であり、それによりシールの強度をさらに適合させることを可能にする。同じことは、配合物の組成を調節することによるシーリング温度範囲の拡大にも適用される。
【００５５】
図２に言及すると、容器本体４の周囲上縁８の周りにヒートシールされた取り除き可能な封緘材６を有する容器本体４を含んでなる一般に２として表示されているシールされたパッケージが示されている。そのようなパッケージは例えばヨーグルトの如き食品を包装するために良く知られている。容器本体４はアイソタクチックポリプロピレンからなることができそして取り除き可能な封緘材６はポリエチレンからなることができ、そして容器本体および取り除き可能な封緘材６の一方または双方はｓＰＰと配合することができる。或いは、容器本体４はポリエチレンからなることができそして取り除き可能な封緘材６はポリプロピレンからなることができ、容器本体４および取り除き可能な封緘材６の一方または双方はｓＰＰと配合されうる。
【００５６】
図３は本発明に従う複数区画の袋、特に医学用の袋、の態様を示す。一般的に１０として表示されている医学用の袋は２枚のポリオレフィンフィルム１２、１４を含んでなり、それらは一緒にヒートシールされて袋１０の周りに周囲シール１６と袋１０内の二区画２０、２２を分ける内部シール１８を形成する。使用時に、二区画２０、２２は典型的には患者に対する投与のために一緒に混合することが必要となるまで分離して保つように意図されている液体製品（例えば、静脈内使用のための水溶液）を含んでなる。内部シール１８は周囲シール１６より弱いため、例えば手で絞ることによる医学用の袋１０に対し力をかけることにより破壊可能となる。２枚のポリオレフィンフィルム１２、１４は典型的には各々、配合物中にｓＰＰを２５〜５０重量％含むようにｓＰＰと配合されたランダムエチレンプロピレン共重合体からなる。周囲および内部シール１６、１８は、周囲シール１６を内部シール１８の温度より高い温度でヒートシールすることにより、形成される。図１から明らかになるように、本発明に従いポリオレフィン類がｓＰＰを包含する時にはより高いシーリング温度の使用によってより高いシール強度を得ることが可能になる。この方法で、偶然のまたはより低い強度の内部シール１８を破壊しようとする時の周囲シール１６の破壊を防止するのに充分な程に高いシール強度で周囲シール１６を設けることができる。さらに、内部シール１８の強度を確実に調節することができるため、それは使用前に偶然に破れることもない。
【００５７】
この態様によると、上記に言及された既知の医学用の袋の問題点を克服する確実な内部シールを提供するだけでなく医学用の袋の再使用性を改良するポリオレフィンのみからなる医学用の袋１０が提供される。
【００５８】
図４は本発明に従い製造される多層フィルムの態様を示す。図４に言及すると一般的に３０として表示されている多層フィルム３０は低密度ポリエチレンの２つの向かい合った外側層３４、３６の間に挟まれたアイソタクチックポリプロピレンの中央の芯層３２を含んでなる。フィルム３０は熱収縮性フィルムであり、そこではポリプロピレンが多層フィルム３０に対して良好な剛性だけでなく場合により良好な熱収縮性をも与える。本発明によると、ｓＰＰはアイソタクチックポリプロピレン中に１０〜４０重量％の好ましい量で配合される。ｓＰＰはアイソタクチックポリプロピレンの中央の芯層３２と低密度ポリエチレンの向かい合った外側層３４、３６の間の相容剤として作用し、層３２、３４、３６のサンドイッチが接着剤を必要とせずにヒートシーリングにより一緒に付着することを可能にする。ヒートシーリングは、この態様では、多層フィルム３０の層３２、３４、３６の共押し出しにより行われる。
【００５９】
理論により拘束されるものではないが、ｓＰＰが各要素中へ分散可能であることによりｓＰＰはヒートシール促進剤および２つのポリオレフィン要素間の相容剤として作用すると考えられる。従って、ヒートシールすると、最初は一緒にヒートシールしようとするポリオレフィン要素の一方または両方に存在する時に２種の要素を一緒に結合させるようにｓＰＰは作用する。一方のポリオレフィン要素がポリエチレンからなりそして他方のポリオレフィン要素がポリプロピレンからなる時には、ｓＰＰはポリエチレンおよびポリプロピレンの溶融温度の間の溶融温度を有する。理論により拘束されるものではないが、このことがｓＰＰが異なる組成の２種のヒートシールされたポリオレフィン要素間のヒートシール促進剤として作用するのを助けると考えられる。
【００６０】
本発明を次に以下の非限定的実施例にを参照してさらに詳細に記載する。
【００６１】
これらの実施例では、種々の材料、特に表１に示されたそれぞれの密度、メルトインデックス、ヒートシール温度および溶融温度を有するＬＬＤＰＥ、ＬＤＰＥ、ＭＤＰＥ、ｓＰＰおよびランダムＰＰ、が使用される。この明細書では、ポリエチレン重合体に関するメルトインデックスＭＩ２は１９０℃において２．１６ｋｇの負荷下でＩＳＯ１１３３条件４の方法に従い測定され、そしてポリプロピレン重合体に関するメルトインデックスＭＩ２は２３０℃において２．１６ｋｇの負荷下でＩＳＯ１１３３条件１６の工程に従い測定された。
【００６２】
表１で特定されたヒートシール温度に関してはヒートシール温度はフィルム厚さに依存することに注目すべきである。表１に特定された値はこの実施例および残りの実施例に従い使用されたフィルムに関するものである。溶融温度は樹脂の各系列、すなわちＬＬＤＰＥ、ＬＤＰＥなど、の中の等級に従い変動しうるため、溶融温度は単に示度として示されている。溶融温度は大きく変動しうる共単量体含有量に依存するため、それはランダムポリプロピレンに関して最も大きく変動する。
【００６３】
ＬＬＤＰＥはモンテル（Ｍｏｎｔｅｌｌ）会社から製品表示ＬＬ１８ＫＦＡとして入手できる製品であり、ＬＤＰＥはフィナ・オイル・アンド・ケミカル・インコーポレーテッド（Ｆｉｎａ Ｏｉｌ ａｎｄ Ｃｈｅｍｉｃａｌ Ｉｎｃ．）から製品表示ＬＢ５０３として入手できる製品であり、ＭＤＰＥはフィナ・オイル・アンド・ケミカル・インコーポレーテッドから製品表示ＨＦ５１３として入手できる製品であり、ｓＰＰはフィナ・オイル・アンド・ケミカル・インコーポレーテッドから製品表示ＥＯＤ９６−３０として入手できる製品であり、そしてランダムポリプロピレンはフィナ・オイル・アンド・ケミカル・インコーポレーテッドから製品表示７４２５として入手できる製品であった。
実施例１
この実施例によると、異なるポリエチレン重合体または配合物の１５０ミクロン厚さのインフレーションフィルムを互いに１４５℃および１５５℃の異なる２種のヒートシール温度において２秒間の間、４０ニュートンの力でヒートシールした。
【００６４】
この実施例によると、ＬＤＰＥ、ＬＬＤＰＥおよびＭＤＰＥのインフレーションフィルムを、配合物中に変動する量のｓＰＰおよびランダムポリプロピレンを有するｓＰＰおよびランダムポリプロピレンの異なる配合物からなるフィルムにシールし、そしてＬＤＰＥ、ＬＬＤＰＥおよびＭＤＰＥの各々に関して２種のシール温度を用いた結果を表２に示す。表２は、互いに２種の異なる温度においてヒートシールされた１５０ミクロン厚さのフィルムの組み合わせの各々に関するシールの強度の定性的評価を示す。
【００６５】
表２から、ランダムＰＰ中のｓＰＰの割合における増加がシール強度を高める傾向があることが一般的に明らかである。さらに、出発材料であるＬＤＰＥ、ＬＬＤＰＥおよびＭＤＰＥの各々に関しては、１５５℃の比較的高いシール温度が１４５℃の比較的低いシール温度と比べて改良されたシール強度を与える傾向がある。さらに、ＬＬＤＰＥおよびＭＤＰＥは同一条件下でＬＤＰＥと比べて改良されたシールを与える傾向がある。
実施例２
この実施例では、６０重量％のＬＤＰＥおよび４０重量％のｓＰＰの配合物と、６０重量％のＬＬＤＰＥ／４０重量％のｓＰＰの配合物、ランダムポリプロピレン、８５重量％のランダムポリプロピレン／１５重量％のｓＰＰの配合物、６５重量％のランダムおりプロピレン／３５重量％のｓＰＰの配合物、および３５重量％のランダムポリプロピレン／６５重量％のｓＰＰの配合物から選択される第二の材料とから製造されたフィルムのシール強度を変動するシール温度を用いて試験した。配合物は、必要な割合の配合物のポリオレフィン成分のペレットを乾燥配合しそして配合物をブラベンダー（Ｂｒａｂｅｎｄｅｒ）会社から入手できる２５の長さ／直径比を有し、１９ｍｍ直径のスクリューを有するプラスチ−コーダー（Ｐｌａｓｔｉ−Ｃｏｒｄｅｒ）（登録商標）押し出し機上で約１１０ミクロン厚さのキャストフィルムに押し出すことにより、製造した。フィルムを次にブルッガー（Ｂｒｕｇｇｅｒ）（登録商標）ヒートシール機械上で１２５℃〜１４５℃の範囲内の温度において４０ニュートンの力で１秒間ヒートシールした。シール後に２４時間経過した後に、シールの強度を次にインストロン（Ｉｎｓｔｒｏｎ）強度テスター上で測定した。引っ張り強度結果を表３に示す。引っ張り強度はシールの分離力（ニュートン）により表示される。引っ張り強度はキャストフィルム間の１．０ｃｍ長さのシールの強度であった。引っ張り強度０はシールが剥離可能でありそして０〜３ニュートンのシール分離力を有していたことを意味する。
【００６６】
表３の結果は、ヒートシール温度および材料に依存して、シールの強度が剥離可能なシールから強いシールまでの範囲であることを示す。
【００６７】
この実施例で形成された種々のヒートシールに関する引っ張り強度およびシール温度の間の関係は図５にも示される。図５は、本発明に従わない他の重合体シールに関する引っ張り強度およびヒートシール温度の間の関係も示す。
【００６８】
表３および図５から、６０重量％のＬＬＤＰＥ／４０重量％のｓＰＰ配合物が同一材料上にヒートシールされる時には、剥離可能なシールを得るためにはこの配合物は１２０℃の温度からヒートシールされうることがわかる。この最低温度は同一の純粋なＬＬＤＰＥで行えるシール温度より約５℃低い。６０重量％のＬＬＤＰＥ／４０重量％のｓＰＰ配合物を用いると、最大シール強度は純粋なＬＬＤＰＥで得られうるものと同一である。従って、ｓＰＰをＬＬＤＰＥ中に包含させることにより、シール強度における増加をシール温度のより広い範囲にわたって得ることができる。
【００６９】
６０重量％のＬＬＤＰＥ／４０重量％のｓＰＰを純粋なランダムポリプロピレン上にヒートシールして１２０〜１３０℃のシール温度において剥離可能なシールが得られることもわかる。より高いシール温度では、より強いシールが得られうるが、これは約１２ニュートンに限定される。６０重量％のＬＬＤＰＥ／４０重量％のｓＰＰが８５重量％のランダムＰＰ／１５重量％のランダムｓＰＰまたは６５重量％のＰＰ／３５重量％のｓＰＰのいずれかの上にヒートシールされる時には、試験したシール温度範囲全体にわたり剥離可能なシールだけが得られる。対照的に、図５に示されているように、６０重量％のＬＬＤＰＥ／４０重量％のｓＰＰが３５重量％のランダムＰＰ／６５重量％のｓＰＰ配合物上にヒートシールされる時には、剥離可能なシールが１２５℃において得られるが、１３０℃およびそれ以上ではより強いシールが得られる。
【００７０】
温度が１４５℃を越えて１５５℃までである時には、シール強度は０（すなわち剥離可能）から純粋なＬＬＤＰＥの同一シール強度まで規則的に増加する。従って、ランダムＰＰ中の約４０重量％のｓＰＰより多い量でのランダムＰＰ中へのｓＰＰの包含はシーリングを行う温度の範囲を広げるのみでなく、最終的なシール強度をも増加させる。
【００７１】
対照的に、純粋なＬＬＤＰＥがそれ自体の上にヒートシールされる時には、シーリング温度が１２５℃から高くなる時には０から２１ニュートンまでのシール強度の急速な増加がある。これは広義には図１のプロットＢに相当する。この温度範囲にわたり、シール強度はシーリング温度と共に増加し続ける。対照的に、６０重量％のＬＬＤＰＥ／４０重量％のｓＰＰがそれ自体の上に配合される時には、プロットは図１のプロットＡと同様であり、最終的なシール強度における増加は純粋なＬＬＤＰＥのものと実質的に同一であるが、シール強度はより広い温度範囲にわたり得られうる。
【００７２】
純粋なＬＬＤＰＥフィルムは純粋なランダムＰＰフィルム上にヒートシールされない。それ故、配合物を形成するためのＬＬＤＰＥ中へのｓＰＰの包含がランダムＰＰ上へのＬＬＤＰＥのヒートシーリングを可能にすることがわかる。
実施例３
この実施例によると、８０重量％のＬＬＤＰＥ／２０重量％のｓＰＰを第二の材料と共に含んでなる第二の配合物のシール強度を種々のシーリング温度にわたり試験した。結果を表４に示す。表３に関するように、表示０は（０〜３ニュートンの分離力で）剥離可能なシールが得られたことを意味するが、ハイフンはシールがなされなかったことを意味する。
【００７３】
結果を図６にも示す。
【００７４】
表４および図６から、８０重量％のＬＬＤＰＥ／２０重量％のｓＰＰ配合物が互いに１３０℃の温度においてヒートシールされうることがわかる。この温度は純粋なＬＬＤＰＥの対応するシーリング温度より約５℃低くそして最大シール強度は純粋なＬＬＤＰＥを用いる場合よりわずかに低い。８０重量％のＬＬＤＰＥ／２０重量％のｓＰＰ配合物はランダムポリプロピレンおよび６５重量％のランダムポリプロピレン／３５重量％のｓＰＰ配合物を用いてのみ剥離可能なシールを得る。一方、８０重量％のＬＬＤＰＥ／２０重量％のｓＰＰ配合物は３５重量％のランダムＰＰ／６５重量％のｓＰＰ配合物上で１４０℃より高い温度においてヒートシールして強いシールを得る。低い温度においては、剥離可能なシールだけが得られる。
実施例４
この実施例では、配合されていないかまたは種々の量のｓＰＰと配合されたランダムポリプロピレンのシール強度を、シーリングが同一材料に対してなされる場合に、種々のシーリング温度において試験し、そして引っ張り強度を測定し、ニュートンによるシール分離力により表示した。結果を表５および図７に示す。
【００７５】
純粋なランダムＰＰのシール強度は１３５℃から出発する１０℃のシーリング温度範囲にわたり０から３７ニュートンに急速に増加する。１５重量％のｓＰＰがランダムＰＰ中に配合される時には、シーリング曲線は約５℃だけ低い温度に移行するが、ヒートシーリング温度範囲は拡大しない。３５重量％のｓＰＰがランダムＰＰ中に配合される時には、シーリング温度範囲のはるかに大きな拡大がある。１２０〜１２５℃の間のシーリング温度に関しては非常に弱い（剥離可能な）シールが観察される。シール強度は次に１０℃の温度範囲にわたり温度と共に急速に上昇し続ける。その後、強度はさらに１０℃のシーリング温度範囲にわたりそれより速度を落して上昇し続ける。全体で、シーリング温度範囲は２５℃以上にわたる。これは純粋なランダムＰＰのシーリング温度範囲より有意に広い。６５重量％のｓＰＰがランダムＰＰ中に配合される時には、引っ張り強度とシーリング温度の間の関係は８５重量％のランダムＰＰ／１５重量％のｓＰＰ配合物のものとかなり同様な形状を示すが、より低い方の温度にわずかに移行する。
【００７６】
ポリプロピレンまたはポリエチレン重合体中に包含されるｓＰＰの量は、例えば重合体をフィルムにブロー成形する時に、重合体のヘイズを有意に増加させないようにするのが好ましい。ｓＰＰを含有する層の光学的性質は約３０重量％より低いｓＰＰ濃度に関しては配合されたｓＰＰを含まない同一材料と比べて有意には変更されない。表６は、純粋なＬＬＤＰＥおよびランダムＰＰの両者の、並びにＬＬＤＰＥおよびランダムＰＰとｓＰＰとの示された割合での配合物に関する、約１１０ミクロン厚さのキャストフィルムに関する光学的性質を示す。ＬＬＤＰＥに関しては、ＬＬＤＰＥ中へのｓＰＰの配合は材料のヘイズを増加させるが、ヘイズは２０重量％のｓＰＰ量においてはより低い。ランダムＰＰに関しては、ヘイズは１５重量％のｓＰＰとの配合物に関しては増加するが、ｓＰＰの量が３５重量％および６５重量％と増加すると次に減少して純粋なランダムｓＰＰのものより低いヘイズ値になる。
【００７７】
【表１】
2004501808.tif 000002
【００７８】
【表２】
2004501808.tif 000003
【００７９】
【表３】
2004501808.tif 000004
【００８０】
【表４】
2004501808.tif 000005
【００８１】
【表５】
2004501808.tif 000006
【００８２】
【表６】
2004501808.tif 000007
【図面の簡単な説明】
【図１】
本発明の態様に従い製造され、そして先行技術に従い製造された２種のヒートシール可能なポリオレフィン要素に関するシール強度とシーリング温度との間の典型的な関係を示すグラフである。
【図２】
本発明の第一の態様に従う容器本体およびそれにヒートシールされた取り除き可能な封緘材を含んでなるヒートシール容器の図式的断面図である。
【図３】
本発明の第二の態様に従い一緒にヒートシールされた２枚のフィルムを含んでなる複数区画の袋の図式的側面図である。
【図４】
本発明の更なる態様に従う多層ポリオレフィンフィルムの図式的断面図である。
【図５】
本発明の態様に従い製造され、そして本発明に従わずに製造された重合体シールに関する引っ張り強度（シールに対する分離力により表示される）とヒートシール温度との間の関係を示す。
【図６】
さらに本発明の態様に従う、そして本発明に従わないさらなる重合体シールに関する引っ張り強度とヒートシール温度との間の関係を示す。
【図７】
本発明の態様に従う、そして本発明に従わないさらなる重合体シールの引っ張り強度とヒートシール温度との間のさらなる関係を示す。
【図１】
2004501808.tif 000008
【図２】
2004501808.tif 000009
【図３】
2004501808.tif 000010
【図４】
2004501808.tif 000011
【図５】
2004501808.tif 000012
【図６】
2004501808.tif 000013
【図７】
2004501808.tif 000014
【国際公開パンフレット】
2004501808.tif 000015
2004501808.tif 000016
2004501808.tif 000017
2004501808.tif 000018
2004501808.tif 000019
2004501808.tif 000020
2004501808.tif 000021
2004501808.tif 000022
2004501808.tif 000023
2004501808.tif 000024
2004501808.tif 000025
2004501808.tif 000026
2004501808.tif 000027
2004501808.tif 000028
2004501808.tif 000029
2004501808.tif 000030
2004501808.tif 000031
2004501808.tif 000032
2004501808.tif 000033
2004501808.tif 000034
2004501808.tif 000035
2004501808.tif 000036
2004501808.tif 000037
2004501808.tif 000038
2004501808.tif 000039
2004501808.tif 000040
2004501808.tif 000041
2004501808.tif 000042
2004501808.tif 000043
2004501808.tif 000044
2004501808.tif 000045
2004501808.tif 000046
2004501808.tif 000047
【国際調査報告】
2004501808.tif 000048
2004501808.tif 000049
2004501808.tif 000050